(57)【要約】【課題】水中で簡易な型枠の設置で充填材料の漏出を防止でき、充填材料の充填状況を目視で容易に把握可能な水中部のひび割れ補修方法を提供する。【解決手段】この水中部のひび割れ補修方法は、コンクリート構造物の水中部にあるひび割れを補修する方法であって、弾性材料からなる光透過性のシート材１１を、ひび割れＣＲのある水中部Ｃの表面Ｓにひび割れを覆うように固定し、シート材の表面に形成された注入部１２ａ，１２ｃを通して水中不分離性の可塑性グラウト材を充填材料２１として注入することでひび割れ内に充填材料を充填し、充填材料の充填状態を光透過性のシート材を通して確認する。【選択図】図４
2017008718.tif 000002
【特許請求の範囲】
【請求項１】
コンクリート構造物の水中部にあるひび割れを補修する方法であって、
弾性材料からなる光透過性のシート材を、ひび割れのある水中部の表面に前記ひび割れを覆うように固定し、
前記シート材の表面に形成された注入部を通して水中不分離性の可塑性グラウト材を充填材料として注入することで前記ひび割れ内に前記充填材料を充填し、
前記充填材料の充填状態を前記光透過性のシート材を通して確認する、水中部のひび割れ補修方法。
【請求項２】
前記注入部を少なくとも２つ設ける請求項１に記載の水中部のひび割れ補修方法。
【請求項３】
前記シート材に切れ目を入れることで前記注入部を形成する請求項１または２に記載の水中部のひび割れ補修方法。
【請求項４】
前記シート材の厚さは、１ｍｍ以上２ｍｍ以下である請求項１乃至３のいずれか１項に記載の水中部のひび割れ補修方法。
【請求項５】
前記注入部にハンドガンの先端部を通して前記充填材料を注入する請求項１乃至４のいずれか１項に記載の水中部のひび割れ補修方法。
【発明の詳細な説明】
【技術分野】
【０００１】
本発明は、コンクリート構造物における水中部のひび割れ補修方法に関する。
【背景技術】
【０００２】
護岸や岸壁、ダム等の種々のコンクリート構造物は、供用中に水と接する水中部においてひび割れ等の欠陥が発生することがある。かかる水中部のコンクリートのひび割れに関する従来の補修方法について図７を参照して説明する。図７の左側に示すように、コンクリート構造物の水中部Ｃに発生したひび割れＣＲの場合、地上から水中部Ｃ内のひび割れＣＲに向けて注入孔５１を削孔してから、注入プラグ５２，注入孔５１を通してプランジャーポンプ等により充填材料を注入し、水中部Ｃのひび割れ表面にパテシール５３を施していた。また、図４の右側のようなひび割れＣＲ’の場合、地上から水中部Ｃ内のひび割れＣＲ’に向けて注入孔５６を削孔し、水中部Ｃの表面にひび割れＣＲ’を覆うように木製等の型枠５５を取り付け、型枠５５に水抜きパイプ５７を設け、型枠５５の周囲をパテシール５５ａで止水してから、注入孔５６を通してグラウト材をひび割れＣＲ’内に充填していた。
【０００３】
特許文献１は、水中において、漏水箇所にセメントミルクを注入して充填する充填材料注入経路の先端部に設けられた筐体部が、セメントミルクを漏水箇所に注入する注入口と、この注入口を筐体部の外部から視認できるように設けられた覗き窓と、筐体部の内部と外部とを連通、遮断自在にする開閉バルブとを備え、セメントミルクを注入口から漏水箇所に注入して充填する際、筐体部に設けられた覗き窓を介して、水中カメラによって撮像された映像によって、その注入状況を確認しながら、当該漏水箇所にあった注入量のセメントミルクを注入して充填することができるようにした水中用の注入装置、および、これを用いた充填材料注入監視方法を開示する。
【０００４】
また、特許文献２は、水中施工用組成物、および、既設構造物の表面と5〜30mmの間隔を保つように型枠を設置してシール材充填部を形成し、補修部の少なくとも一部とシール材充填部の少なくとも一部とにその水中施工用組成物を充填させる水中施工方法を開示する。
【０００５】
特許文献３は、コンクリート躯体の表裏に貫通したひび割れに対して、内部側に吸引部を設けると共に、外部側に充填材料供給部を設けることによって、内部側から亀裂空間の空気を吸引して亀裂空間の空気圧力を減圧させ、かかる負圧により充填材料を亀裂空間内に吸引して、亀裂空間に充填材料を充填するようにしたコンクリートクラックの補修方法およびその装置を開示する。
【先行技術文献】
【特許文献】
【０００６】
【特許文献１】特開平10-102494号公報
【特許文献２】特開2015-224291号公報
【特許文献３】特開平09-209577号公報
【発明の概要】
【発明が解決しようとする課題】
【０００７】
図７の地上からの注入孔５１，５６の削孔は、水深が-1m程度までは可能であるが、補修箇所の水深が深くなると陸上からの注入孔の施工が困難になるという問題点があった。また、陸上部でのひび割れ補修のための充填材料の注入は、パテによりひび割れ全体を覆い、注入材の流出を防止しているのに対し、水中での施工は、パテによるひび割れへの被覆も可能であるが、ダイバーによる作業となるため作業性が悪く、施工に時間を要する問題があった。
【０００８】
また、型枠を設置する場合でも型枠は重量があることや固定方法が問題になるなど水中ではできるだけ簡易な補修方法が望まれている。また、非可塑性のグラウト材を水中のひび割れの充填に使用した際には、充填材料の漏出を防止するために型枠とひび割れの周囲とをパテ等で完全に止水する必要がある。一方、水中部での補修方法として硬練りのエポキシモルタルで表面付近に塗りつける方法が用いられる場合もある。この場合、補修は構造物表面付近のみにとどまり、部材内部まで補修材を充填することは困難であった。
【０００９】
特許文献１の充填材料注入監視方法は、水中での充填材料の注入状態を確かめるために、セメントミルクの注入口を筐体部の外部から視認する覗き窓を介して水中カメラで撮像し、その映像により注入状況を確認するが、水中カメラと画像表示装置とによる大規模の画像システムが必要になってしまう。
【００１０】
特許文献２の水中施工方法は、既設構造物の表面と5〜30mmの間隔を保つように型枠を設置しなければならず、型枠の重量や固定方法が問題になる。引用文献３の補修方法は、陸上のコンクリート躯体の表裏に貫通したひび割れに対するもので、水中部や貫通していないひび割れには適用できない。
【００１１】
本発明は、上述のような従来技術の問題に鑑み、水中で簡易な型枠の設置で充填材料の漏出を防止でき、充填材料の充填状況を目視で容易に把握可能な水中部のひび割れ補修方法を提供することを目的とする。
【課題を解決するための手段】
【００１２】
上記目的を達成するための水中部のひび割れ補修方法は、コンクリート構造物の水中部にあるひび割れを補修する方法であって、弾性材料からなる光透過性のシート材を、ひび割れのある水中部の表面に前記ひび割れを覆うように固定し、前記シート材の表面に形成された注入部を通して水中不分離性の可塑性グラウト材を充填材料として注入することで前記ひび割れ内に前記充填材料を充填し、前記充填材料の充填状態を前記光透過性のシート材を通して確認するものである。
【００１３】
この水中部のひび割れ補修方法によれば、弾性材料からなる光透過性のシート材を、水中部の表面に固定してひび割れを覆うことで、水中で簡易な型枠を設置するので、従来の木製などの重量のある型枠が不要で、しかも、光透過性のシート材を通して充填される充填材料を視認でき、その充填状態を確認できる。また、充填材料として水中不分離性の可塑性グラウト材を使用するので、従来の非可塑性のグラウト材のように充填材料が水中部の表面とシート材との間から漏出することを防止できる。
【００１４】
上記水中部のひび割れ補修方法において前記注入部を少なくとも２つ設けることが好ましい。一方の注入部から充填材料を注入し、充填材料の充填状態に応じて注入の途中で、他方の注入部に変更して充填することができる。また、充填材料の注入に供しない注入部は、その注入部を通してひび割れ内から容易に排水できるので、排水部として機能する。また、注入部を３つ以上設けることで、より多段に注入部の位置を変更することができる。複数の注入部は、水中部の表面に存在するひび割れの形状、長さ、方向に合わせて形成されることが好ましい。
【００１５】
また、前記シート材に切れ目を入れることで前記注入部を形成することができる。切れ目の形状は、十字状が好ましい。
【００１６】
また、前記シート材の厚さは、１ｍｍ以上２ｍｍ以下であることが好ましい。１ｍｍ以上であることでシート材の剛性を確保でき、２ｍｍ以下であることで施工性・作業性を確保できる。
【００１７】
また、前記注入部にハンドガンの先端部を通して前記充填材料を注入することが好ましい。
【発明の効果】
【００１８】
本発明の水中部のひび割れ補修方法によれば、水中で簡易な型枠の設置で充填材料の漏出を防止でき、充填材料の充填状況を目視で容易に把握可能である。
【図面の簡単な説明】
【００１９】
【図１】本実施形態による水中部のひび割れ補修方法を説明するための図で、ひび割れが存在する水中部の表面を示す正面図（ａ）、水中部の表面に配置されたシート材を示す正面図（ｂ）、および、シート材が配置された水中部のひび割れを示す縦断面図（ｃ）である。
【図２】本実施形態による水中部のひび割れ補修方法の各工程Ｓ０１〜Ｓ０９を説明するためのフローチャートである。
【図３】図１の光透過性の弾性シート材の十字状の切れ目に充填材料の注入のためハンドガンの先端を差し込んだ様子を概略的に示す部分断面図である。
【図４】図１の水中部のひび割れへの充填材料の充填段階（ａ）（ｂ）を概略的に示す図１（ｃ）と同様の断面図である。
【図５】図１の水中部のひび割れに充填された充填材料を正面から光透過性の弾性シート材を通して見た概略的な様子を示す正面図である。
【図６】図１（ｂ）の弾性シート材の別の例を示す正面図である。
【図７】従来の水中部のひび割れ補修方法を説明するための図である。
【発明を実施するための形態】
【００２０】
以下、本発明を実施するための形態について図面を用いて説明する。図１は本実施形態による水中部のひび割れ補修方法を説明するための図で、ひび割れが存在する水中部の表面を示す正面図（ａ）、水中部の表面に配置されたシート材を示す正面図（ｂ）、および、シート材が配置された水中部のひび割れを示す縦断面図（ｃ）である。
【００２１】
図１（ａ）のように、コンクリート構造物の水と接する水中部Ｃの表面Ｓに開口したひび割れＣＲが存在する場合、図１（ｂ）（ｃ）のように、水中部Ｃの表面Ｓに光透過性の弾性シート材１１を複数のコンクリート釘等の固定手段を用いて固定する。弾性シート材１１は、平面的には、図１（ａ）の水中部Ｃの表面Ｓにあらわれたひび割れＣＲを覆うような大きさに構成される。
【００２２】
光透過性の弾性シート材１１には、複数の十字状の切れ目１２ａ〜１２ｆが形成されている。切れ目１２ａ〜１２ｆは、弾性シート材１１の表面にたとえばカッターナイフ等で簡単に切り込みにより形成することができる。複数の切れ目１２ａ〜１２ｆは、充填材料の注入時に注入部として機能するとともに、同じく注入時にひび割れＣＲ内の水が排出される際の排水部として機能する。
【００２３】
複数の切れ目１２ａ〜１２ｆは、水中部Ｃの表面Ｓに存在するひび割れＣＲの形状、長さ、方向に合わせて形成される。たとえば、図１（ａ）のように、ひび割れＣＲがほぼ鉛直方向にほぼ直線状に存在する場合、図１（ｂ）のように複数の切れ目１２ａ〜１２ｆは、その十字状の中心が縦方向に直線上に等間隔で一列に並ぶように形成され、最下位の切れ目１２ａはひび割れＣＲの下端近くに、最上位の切れ目１２ｆはひび割れＣＲの上端近くに位置するように形成される。また、複数の切れ目は、ひび割れが鉛直方向に対し傾斜している場合、その傾斜に合わせて形成され、また、途中で曲がっている場合は、その曲がりに合わせて形成される。
【００２４】
また、光透過性の弾性シート材１１としては、たとえば、半透明のシリコンゴムシートを用いることができる。弾性シート材１１の厚さは、１ｍｍ〜２ｍｍが好ましい。
【００２５】
また、ひび割れに充填する充填材料として水中不分離性の可塑性グラウト材を使用する。可塑性グラウト材は、圧力を加えている段階では流動性があるが、圧力がなくなると流動性が失われる性質がある。型枠等のすき間等において可塑性グラウト材は、圧力がなくなり、流動性が失われるため、すき間等から流失せず、本実施形態のような使用に適している。この水中不分離性の可塑性グラウト材として、たとえば、ベントナイトを水で膨潤させて、それと水、セメント、砂および水中不分離剤や減水剤などの混和剤を用いた水中不分離モルタルとを練り混ぜることで得られる可塑性グラウトを用いることができる。
【００２６】
また、水中不分離性の可塑性グラウト材として、特殊な起泡剤を用いたエアモルタルに可塑剤を加え、エアモルタルを瞬時に固結させてエアをグラウト内に封じ込め、この時、同時に可塑状になるようにした二液性注入工法により得られる可塑状空洞充填材料がある。かかる工法は、エアパック工法（登録商標）として公知である（パンフレット「エアパック工法」可塑状グラウト協会2007年10月発行、特許第3618275号公報参照）。
【００２７】
さらに、水中不分離性の可塑性グラウト材として、セメントミルク材に含有される主材セメントを、低熱ポルトランドセメントとし、セメントミルク材に含有されるフライアッシュを、ＪＩＳ規格ＩＩ種相当の高品質フライアッシュである改質フライアッシュとし、セメントミルク材に含有される水中不分離性混和剤を、アクリルアミド−２−メチルプロパンスルホン酸系増粘剤とした可塑性グラウト材がある（特開2016-175803号公報参照）。
【００２８】
なお、本実施形態では、水中部Ｃに存在しその表面Ｓに開口するひび割れＣＲの幅Ｗが1mm〜10mm程度の場合、そのひび割れを補修の対象とするが、この下限値は、水中では1mm未満の幅の小さいひび割れを検出することが難しいために設定されたもので、1mm未満の幅のひび割れが検出された場合に一律に補修の対象としないという趣旨ではない。また、上限値は、ひび割れの幅が、通常、最大で10mm程度であるために設定されたもので、この上限値を超えた幅のひび割れでも補修の対象とすることは可能である。
【００２９】
本実施形態による水中部のひび割れ補修方法について図１〜図４を参照して説明する。図２は、本実施形態による水中部のひび割れ補修方法の各工程Ｓ０１〜Ｓ０９を説明するためのフローチャートである。図３は、図１の光透過性の弾性シート材の十字状の切れ目に充填材料の注入のためハンドガンの先端を差し込んだ様子を概略的に示す部分断面図である。図４は、図１の水中部のひび割れへの充填材料の充填段階（ａ）（ｂ）を概略的に示す図１（ｃ）と同様の断面図である。図５は、図１の水中部のひび割れに充填された充填材料を正面から光透過性の弾性シート材を通して見た概略的な様子を示す正面図である。
【００３０】
図２を参照して説明する。まず、コンクリート構造物の水中部に対しダイバー等が目視検査を行い（Ｓ０１）、図１（ａ）のように水中部Ｃの表面Ｓにひび割れＣＲが検出され（Ｓ０２）、このひび割れＣＲが補修対象と判断されると、次のように、補修工程がダイバー等により実行される。
【００３１】
図１（ｂ）のように、水中部Ｃの表面Ｓにひび割れＣＲを覆うようなサイズのシリコンゴム等の光透過性の弾性シート材１１を用意し、この弾性シート材１１を水中部Ｃの表面Ｓにコンクリート釘１３等により固定する（Ｓ０３）。弾性シート材１１には、複数の十字状の切れ目１２ａ〜１２ｅが形成されている。
【００３２】
次に、図３のように、ハンドガンタイプの注入器２０に上述の充填材料を内部に詰め、注入器２０の注入側に設けられた小径パイプ２０ｂの先端にナイフ状に形成された先端部２０ｃを、図１（ｂ）の弾性シート材１１の最下位に形成された十字状の切れ目１２ａに差し込み、注入器２０をセットする（Ｓ０４）。
【００３３】
次に、注入器２０の後端側に設けられた押し込み部２０ａを先端側に押すことで、注入器２０の内部の充填材料を送り出し、図４（ａ）のように、ひび割れＣＲ内に充填材料２１を注入する（Ｓ０５）。
【００３４】
上述の充填材料の注入工程Ｓ０５により、図４（ａ）のように、充填材料２１がひび割れＣＲの下部から充填されていくが、その途中、注入の続行・中断を判断する（Ｓ０６）。かかる判断は、図５のように、光透過性の弾性シート材１１を通して、ひび割れＣＲ内の充填材料２１の充填状態を視認することで容易に行うことができる。
【００３５】
また、図４（ａ）のような充填材料２１のひび割れＣＲ内への充填により、ひび割れＣＲ内の水は、他の切れ目１２ｂ〜１２ｅを通して外部に排出される。
【００３６】
たとえば、図４（ａ）のように、注入器２０をセットした高さ（切れ目１２ａの高さ）まで充填材料２１が充填されたと判断されると、充填材料の注入を中断し（Ｓ０６）、次に、注入位置を変更する否かを判断する（Ｓ０７）。この注入位置変更の判断も、図５のように、光透過性の弾性シート材１１を通して、ひび割れＣＲ内の充填材料２１の充填状態を視認することで容易に行うことができる。
【００３７】
注入位置を変更すると判断した場合（Ｓ０７）、注入器２０を弾性シート材１１の切れ目１２ａから引き抜き、上記工程Ｓ０４に戻り、切れ目１２ａの上側の切れ目、たとえば、切れ目１２ｃに注入器２０をセットし、上記工程Ｓ０５と同様に充填材料を注入する。かかる注入により、図４（ｂ）のように、充填材料２１が引き続きひび割れＣＲ内に充填されていく。
【００３８】
上記工程Ｓ０４〜Ｓ０７を繰り返すことで、充填材料２１がひび割れＣＲ内に充填されていくが、光透過性の弾性シート材１１を通してひび割れＣＲ内の充填材料２１の充填状態を視認することにより、充填材料がひび割れＣＲ内に完全に充填されたと判断されると、充填材料の注入が完了する（Ｓ０８）。次に、弾性シート材１１の除去や充填材料が充填された表面Ｓの後処理を必要に応じて行う（Ｓ０９）。
【００３９】
以上のように、本実施形態による水中部のひび割れ補修方法によれば、半透明のシリコンゴム等の光透過性の弾性シート材１１を、水中部Ｃの表面Ｓに固定してひび割れＣＲを覆い、コンクリート釘１３などで固定することで水中部に簡易な型枠を設置し、充填材料の充填が可能になるので、従来の重量のある木製などの型枠やパテによる被覆が不要で、しかも、光透過性の弾性シート材１１を通して、ひび割れＣＲ内に充填される充填材料を目視で把握できるので、充填材料の充填状態を容易に確認できる。
【００４０】
また、本発明者の実験によれば、充填材料として、非可塑性のグラウト材を使用した場合には、弾性シート材と水中部のコンクリート表面との間から充填材料が漏出し、充填が不可能であったのに対し、充填材料として水中不分離性の可塑性グラウト材を使用することで、充填材料が水中部の表面と弾性シート材との間から漏出することを防止できることが確認された。水中不分離性の可塑性グラウト材は、水に強く、また可塑性であるので、水中部のひび割れへの充填材料として好適である。
【００４１】
充填材料の注入は、弾性シート材１１にカッター等により形成された切れ目を通して行うことで容易に実行可能である。また、本発明者の実験によれば、図１（ａ）のひび割れＣＲの幅ｗが5mmの場合、幅2cm高さ2cmの十字状の切れ目で充填が可能であった。また、弾性シート材の厚さは、3mm以上になると、注入器２０の先端部２０ｃを切れ目に通すことが困難になり、水中における施工性・作業性が低下するのに対し、厚さ1mm〜2mmの弾性シート材によれば、水中においてダイバーにより注入器２０の先端部２０ｃを切れ目に比較的容易に通すことができる。
【００４２】
すなわち、図３のように、注入器２０の先端部２０ｃを弾性シート材１１の切れ目１２ａに差し込もうとすると、切れ目１２ａの周囲が比較的容易に弾性変形をして先端部２０ｃを容易に通すことができる。これにより、水中におけるダイバーの作業が容易となるので、弾性シート材の厚さは2mm以下が好ましい。また、弾性シート材の厚さが1mm未満であると、剛性が低下し、充填材料の保持効果が低下するので、1mm以上であることが好ましい。また、カッター等により形成された切れ目であると、充填材料の注入時にその注入に関与しない切れ目において充填材料の漏出を防止する効果がある。
【００４３】
また、水中部のひび割れ内部には水が存在するが、図１（ｂ）のように、弾性シート材１１に複数の切れ目１２ａ〜１２ｅを設けることで、充填材料の注入に使用しない切れ目が排水部として機能し、かかる切れ目を通してひび割れＣＲ内からの排水が容易に行われる。このため、注入器２０による充填材料の注入を比較的小さい圧力で行うことができる。図７のような型枠５５に設けた水抜きパイプ５７による施工では、水を抜く圧力が高くなるので、充填材料を注入する際の圧力を高めにする必要があった。
【００４４】
また、弾性シート材１１に複数の切れ目１２ａ〜１２ｅを設けたので、下側の切れ目から充填材料を注入し、ある程度の注入が完了した段階で注入位置を上方の切れ目に変更して施工することができる。このとき、光透過性の弾性シート材１１を通してひび割れＣＲ内に充填される充填材料の充填状況がわかるので、充填状況を観察しながら注入位置をタイミングよく変更することができる。
【００４５】
また、図１（ｂ）では、複数（３つ以上）の切れ目を弾性シート材１１に設けたが、これに限定されず、たとえば、切れ目を上下２箇所に設けてもよい。すなわち、図６のように、半透明のシリコンゴム等の光透過性の弾性シート材１１Ａの上下に、たとえば、図１（ａ）のひび割れＣＲの下部近傍位置および上部近傍位置に合わせて切れ目１１ｆ、１１ｇを設ける。切れ目１１ｆ、１１ｇは、下方が注入部として上方が排水部としてそれぞれ機能する。弾性シート材１１Ａは、図１（ｃ）と同様に、複数のコンクリート釘１３を用いて水中部Ｃの表面Ｓに固定され、上述の弾性シート材１１と同様の効果を奏する。
【００４６】
［実験結果］
実験例としてシリコンゴムシート（厚さ１，３，５mm、いずれも半透明）および比較例としてクロロブレンゴム（厚さ１，３，５mm）を用いてコーキングガンを用いて水中にてひび割れへの充填材料の注入実験を実施した。その結果、半透明のシリコンゴムシート（厚さ1mm）が、水中でひび割れに充填するのに最もよい結果となった。また、シリコンゴムシートは半透明で充填状況が目視確認可能であるのに対し、黒いゴムシート（クロロブレンゴム）では充填状況がわからず、過度に充填材料を充填してしまい、充填材料が漏出し易い結果となった。また、厚さ3mm,5mmのゴムシートでは、ゴムの反発力が大きく、コーキングガンの先端をシートに通し難い状況であった。厚さ1mmのシリコンゴムシートでは、シートに設けた切れ目からの充填材料の漏出もなく、いずれの切れ目からも充填材料を注入することができ、しかも半透明であるため充填高さが視認可能であった。
【００４７】
以上のように本発明を実施するための形態について説明したが、本発明はこれらに限定されるものではなく、本発明の技術的思想の範囲内で各種の変形が可能である。たとえば、弾性シート材１１に形成される切れ目の形状は、２本線からなる十字状が好ましいが、本発明ではこれに限定されず、たとえば、１本線からなる横線状「−」や縦線状「｜」や斜め線状「／」、または、３本線が中心で交差する三本線状等であってもよい。
【００４８】
また、光透過性の弾性シート材として、本実施形態および実験例では、半透明のシリコンゴムシートを用いたが、本発明ではこれに限定されず、たとえば、透明ないし半透明の塩化ビニール、ウレタンゴムシート等を用いてもよい。また、弾性シート材は、光透過性が必要であるが、水中においてひび割れ内の充填材料の充填状態を視認可能であればよい。
【００４９】
また、本発明による補修方法が適用されるコンクリート構造物としては、護岸や岸壁、ダムがあるが、これらに限定されず、少なくともその一部が水に接する水中部を有するコンクリート構造物であれば、適用可能である。
【産業上の利用可能性】
【００５０】
従来、護岸や岸壁、ダム等のコンクリート構造物の水中部におけるひび割れの補修については、ダイバーによる水中における作業・施工となるためできるだけ簡易な補修方法が望まれているところ、本発明の水中部のひび割れ補修方法によれば、水中で弾性シート材のような簡易な型枠の設置により、充填材料の漏出を防止でき、充填材料の充填状況を目視で容易に把握可能であるので、水深が深い場合でも施工容易な補修方法を提供でき、また、大規模な画像システム等は不要で充填状況を確認できる。
【符号の説明】
【００５１】
１１，１１Ａ 光透過性の弾性シート材
１２ａ〜１２ｅ 切れ目（注入部）
１３ コンクリート釘
２０ 注入器
２０ｃ 先端部
２１ 充填材料
１２ｆ，１２ｇ 切れ目
Ｃ 水中部
Ｓ 表面
ＣＲ ひび割れ
Ｗ ひび割れの幅
【図１】
2017008718.tif 000003
【図２】
2017008718.tif 000004
【図３】
2017008718.tif 000005
【図４】
2017008718.tif 000006
【図５】
2017008718.tif 000007
【図６】
2017008718.tif 000008
【図７】
2017008718.tif 000009